(57)【要約】【課題】化成処理を必要とすることなく、アルミニウムなどの軽金属に対して、密着性と防食性（防錆性）有する防錆用コーティング処理液を提供すること。【解決手段】防錆用コーティング処理液は、ガラス転移温度（Ｔｇ）が５０〜５００℃であり、誘電率（ε）が５．０Ｆ／ｍ以下である合成樹脂と、有機ケイ素化合物と、を含有するものである。防錆用コーティング処理液は、有機ケイ素化合物が軽金属に対して密着性に優れ、化成処理を必要とすることなく軽金属に対して密着することができ、合成樹脂のＴｇが５０〜５００℃であるため、通常の使用条件（常温）では、塗装後の被塗装物がガラス転移温度を超えるゴム状態でなく、ガラス状態であるため、気密性を有し（電荷の移動がなく）、防錆性に優れる。合成樹脂は、εが５．０Ｆ／ｍ以下であるため、有機ケイ素化合物との相溶性に優れ、塗料としての貯蔵安定性に優れるものとなる。【選択図】なし【特許請求の範囲】
【請求項１】
ガラス転移温度（Ｔｇ）が５０〜５００℃であり、誘電率（ε）が５．０Ｆ／ｍ以下である合成樹脂と、
有機ケイ素化合物と、
を含有することを特徴とする防錆用コーティング処理液。
【請求項２】
前記有機ケイ素化合物は、アルコキシシラン又はシランカップリング剤であり、分子量が２５０以下であることを特徴とする請求項１に記載の防錆用コーティング処理液。
【請求項３】
前記有機ケイ素化合物の含有量が、０．０１〜１０．０質量％であることを特徴とする請求項１又は２に記載の防錆用コーティング処理液。
【請求項４】
前記合成樹脂が、ポリオレフィン系樹脂又はポリイミド系樹脂であることを特徴とする請求項１〜３のいずれかに記載の防錆用コーティング処理液。
【発明の詳細な説明】
【技術分野】
【０００１】
本発明は、防錆用コーティング処理液に関する。
【背景技術】
【０００２】
アルミニウムなどの軽金属は、プライマー組成物が密着し難く、アルミニウムなどの軽金属に対しては、化成処理（クロム酸皮膜処理やアルマイト処理（陽極酸化処理）など）を施した後に防錆プライマー塗料が塗装される。下記特許文献１には、アルミニウムに塗装される防錆プライマー塗料が記載されている。
【先行技術文献】
【特許文献】
【０００３】
【特許文献１】特開２０００−１２９２０１号公報
【発明の概要】
【発明が解決しようとする課題】
【０００４】
塗装工程は常に簡略化が求められるものであり、アルミニウムなどの軽金属に対するプライマー組成物の塗装に対しては、化成処理の省略が求められる。しかしながら、アルミニウムに塗装される従来の上記防錆プライマーは、防錆顔料として非クロム系防錆顔料を含み、合成樹脂がウレタン変性エポキシ樹脂とメラミン樹脂とで構成されるものである。このため、従来の防錆プライマーは、防食性（防錆性）は有しているものの、アルミニウムなどの軽金属への密着性の向上までは考慮されたものではなく、アルミニウムなどの軽金属への塗装には、従来通り、化成処理が必要なものであった。
【０００５】
本発明は、上記の点に鑑みてなされたもので、化成処理を必要とすることなく、アルミニウムなどの軽金属に対して、密着性と防食性（防錆性）を有する防錆用コーティング処理液を提供することを目的とする。
【課題を解決するための手段】
【０００６】
本発明の防錆用コーティング処理液は、ガラス転移温度（Ｔｇ）が５０〜５００℃であり、誘電率（ε）が５．０Ｆ／ｍ以下である合成樹脂と、有機ケイ素化合物と、を含有することを特徴とする。
【０００７】
本願発明者らは、誘電率（ε）５．０Ｆ／ｍ以下である合成樹脂が有機ケイ素化合物との相溶性に優れ、塗料としての貯蔵安定性にも優れることを発見した。本発明の防錆用コーティング処理液によれば、合成樹脂の誘電率（ε）が５．０Ｆ／ｍ以下であるため、有機ケイ素化合物との相溶性に優れ、塗料としての貯蔵安定性にも優れるものとなる。有機ケイ素化合物は、アルミニウムなどの軽金属に対して密着性に優れるものであるため、本発明の防錆用コーティング処理液は、化成処理を必要とすることなく、アルミニウムなどの軽金属に対して、密着することができる。また、本発明の防錆用コーティング処理液によれば、合成樹脂のガラス転移温度（Ｔｇ）が５０〜５００℃であるため、通常の使用条件（常温）では、塗装後の被塗装物が、ガラス転移温度を超える状態（ゴム状態）でなく、ガラス状態であるため、気密性を有し（電荷の移動がなく）、防錆性に優れたものとなる。
【０００８】
ここで、上記防錆用コーティング処理液において、前記有機ケイ素化合物は、アルコキシシラン又はシランカップリング剤であり、分子量が２５０以下であるものとすることができる。これによれば、有機ケイ素化合物がアルコキシシラン又はシランカップリング剤であることによって、本発明の防錆用コーティング処理液は、アルミニウムなどの軽金属に対して、密着性により優れたものとすることができる。また、有機ケイ素化合物の分子量が２５０以下であることによって、合成樹脂との相溶性により優れるため、塗料としての貯蔵安定性に、より優れるものとすることができる。
【０００９】
また、上記防錆用コーティング処理液において、前記有機ケイ素化合物の含有量が、０．０１〜１０．０質量％であるものとすることができる。これによれば、防錆用コーティング処理液は、アルミニウムなどの軽金属への密着性と、塗料としての貯蔵安定性に優れたものとすることができる。
【００１０】
また、上記防錆用コーティング処理液において、前記合成樹脂が、ポリオレフィン系樹脂又はポリイミド系樹脂であるものとすることができる。これによれば、防錆用コーティング処理液は、塗料としての貯蔵安定性により優れたものとすることができる。
【発明の効果】
【００１１】
本発明の防錆用コーティング処理液によれば、合成樹脂が有機ケイ素化合物との相溶性に優れ、化成処理を必要とすることなく、アルミニウムなどの軽金属に対して、密着性に優れたものとすることができる。また、合成樹脂のガラス転移温度（Ｔｇ）が５０〜５００℃であるため、通常の使用条件（常温）では、塗装後の被塗装物がガラス転移温度を超える状態（ゴム状態）でなく、ガラス状態であるため、気密性を有し（電荷の移動がなく）、防錆性に優れたものとすることができる。
【発明を実施するための形態】
【００１２】
以下、本発明の一実施形態について説明する。本発明の防錆用コーティング処理液は、ガラス転移温度（Ｔｇ）が５０〜５００℃であり、誘電率（ε）が５．０Ｆ／ｍ以下である合成樹脂と、有機ケイ素化合物と、を含有するものである。
【００１３】
合成樹脂とは、防錆用コーティング処理液の結合材（バインダー）となるものであり、本実施形態では、ガラス転移温度（Ｔｇ）が５０〜５００℃であり、誘電率（ε）が５．０Ｆ／ｍ以下である合成樹脂を使用している。
【００１４】
ガラス転移温度（Ｔｇ）とは、合成樹脂の温度を上げたときに、結晶部分と非結晶部分とを有する合成樹脂の非結晶部分が動き出す温度である。なお、結晶部分が動き出す温度は融点（Ｔｍ）となる。実施形態の防錆用コーティング処理液の塗装後の被塗装物の使用温度がガラス転移温度（Ｔｇ）より低いことによって、合成樹脂が、結晶部分と非結晶部分共に柔軟性のない状態、即ちガラス状態であるため、防錆用コーティング処理液から形成された塗膜は、気密性を有し（電荷の移動がなく）、防錆性に優れたものとなる。従って、ガラス転移温度（Ｔｇ）は、塗膜の使用温度（気温）より高い５０℃以上とする。なお、ガラス転移温度（Ｔｇ）が５００℃を超えると、合成樹脂の成膜が困難となるおそれがあるため、ガラス転移温度（Ｔｇ）は５００℃以下とする。ガラス転移温度（Ｔｇ）は、より好ましくは５５〜２００℃であり、さらに好ましくは６０〜１５０℃である。
【００１５】
誘電率（ε）とは、媒質（合成樹脂）の誘電分極のしやすさを表すものである。誘電率（ε）が大きい合成樹脂は、誘電分極しやすく、分子内で＋極と−極とが生じやすいものとなる。誘電分極した合成樹脂は、後述する有機ケイ素化合物の相溶性が電荷反発によって悪くなると考えられる。本願発明者らは、誘電率（ε）５．０Ｆ／ｍ以下である合成樹脂が有機ケイ素化合物との相溶性に優れ、塗料としての貯蔵安定性にも優れることを発見したものである。誘電率（ε）は、より好ましくは、４．０Ｆ／ｍ以下であり、さらに好ましくは、３．５Ｆ／ｍ以下である。
【００１６】
ガラス転移温度（Ｔｇ）が５０〜５００℃であり、誘電率（ε）が５．０Ｆ／ｍ以下である合成樹脂として、ポリオレフィン（Ｔｇ：５０〜１００℃，ε：２．４Ｆ／ｍ）、ポリオレフィン−アクリル共重合体（Ｔｇ：５０〜１００℃，ε：２．５Ｆ／ｍ）、ポリアミド（Ｔｇ：５０〜１００℃，ε：２．５Ｆ／ｍ）、ポリスチレン（Ｔｇ：１００℃，ε：２．６Ｆ／ｍ）、ポリフェニレンエーテル（Ｔｇ：２００〜２５０℃，ε：２．６Ｆ／ｍ）、アクリル−スチレン共重合体（Ｔｇ：８０〜１００℃，ε：２．６Ｆ／ｍ）、アクリル樹脂（Ｔｇ：５０〜１００℃，ε：２．８Ｆ／ｍ）、ポリカーボネート（Ｔｇ：１２０〜１７０℃，ε：３．０Ｆ／ｍ）、メタクリル樹脂（Ｔｇ：５０〜１００℃，ε：３．１Ｆ／ｍ）、アクリルアミド樹脂（Ｔｇ：５０〜１００℃，ε：３．２Ｆ／ｍ）、ＰＥＴ（ポリエチレンテレフタレート）（Ｔｇ：８０℃，ε：３．２Ｆ／ｍ）、ポリイミド（Ｔｇ：２００〜３００℃，ε：３．２Ｆ／ｍ）、ＡＢＳ樹脂（アクリロニトリル、ブタジエン、スチレン共重合体）（Ｔｇ：８０〜１２５℃，ε：３．３Ｆ／ｍ）、塩化ビニル樹脂（Ｔｇ：８０℃，ε：３．３Ｆ／ｍ）などを使用することができる。これらの中でも、誘電率（ε）が低く、有機ケイ素化合物との相溶性に優れ、塗料としての貯蔵安定性により優れる、ポリオレフィン系樹脂（ポリオレフィン及びポリオレフィン−アクリル共重合体）又はポリイミド系樹脂をより好んで使用することができる。
【００１７】
合成樹脂は、塗料（合成樹脂）の溶媒として、有機溶媒又は水を使用することができる。塗料の溶媒が有機溶媒である塗料は、一般に溶剤系塗料と言われ、有機溶媒中に合成樹脂が分散した状態の塗料である。塗料の溶媒が水である塗料は、一般に水系塗料と言われ、合成樹脂エマルションや樹脂水性分散体からなる塗料である。また、合成樹脂は、モノマーを重合して得ることができ、合成樹脂の重合は一般的な方法を用いてすることができる。なお、合成樹脂は、予め重合された市販品を使用することもできる。
【００１８】
有機ケイ素化合物とは、アルキル基やアルコキシ基などの有機基と、無機質の金属であるケイ素とが結合した化合物である。化合物内に有機質との相溶性に優れる有機基と無機質との結合性に優れるケイ素を有していることにより、有機ケイ素化合物は、有機質と無機質との橋渡しをして、有機質と無機質との密着性を向上させることができる化合物である。しかし、有機ケイ素化合物は、化合物内に有機質と無機質とを有しているため、合成樹脂に含有させたときに、有機ケイ素化合物の無機質（ケイ素）が合成樹脂と電気的に反発して、長期的または短期的に合成樹脂が凝集を起こしたりすることがある。
【００１９】
有機ケイ素化合物として、以下のものを使用することができる。アルキルシランとして、テトラメチルシラン、テトラエチルシラン、アルコキシシランとして、メチルトリメトキシシラン、メチルトリエトキシシラン、ジメチルジメトキシシラン、ジメチルジエトキシシラン、テトラメトキシシラン、テトラエトキシシラン、フェニルトリメトキシシラン、フェニルトリエトキシシラン、n-プロピルトリメトキシシラン、n-プロピルトリエトキシシラン、ヘキシルトリメトキシシラン、ヘキシルトリエトキシシラン、オクチルトリメトキシシラン、オクチルトリエトキシシラン、デシルトリメトキシシラン、デシルトリエトキシシラン、１，２−ジクロロテトラメチルシラン、１，２−ジクロロテトラエチルシラン、シランカップリング剤として、ビニルトリメトキシシラン、ビニルトリエトキシシラン、2-(3,4-エポキシシクロヘキシル)エチルトリメトキシシラン、3-グリシドキシプロピルメチルジメトキシシラン、3-グリシドキシプロピルトリメトキシシラン、3-グリシドキシプロピルメチルジエトキシシラン、3-グリシドキシプロピルトリエトキシシラン、p-スチリルトリメトキシシラン、3-メタクリロキシプロピルメチルジメトキシシラン、3-メタクリロキシプロピルトリメトキシシラン、3-メタクリロキシプロピルメチルジエトキシシラン、3-メタクリロキシプロピルトリエトキシシラン、3-アクリロキシプロピルトリメトキシシラン、N-2-（アミノエチル）-3-アミノプロピルメチルジメトキシシラン、N-2-（アミノエチル）-3-アミノプロピルトリメトキシシラン、3-アミノプロピルトリメトキシシラン、3-アミノプロピルトリエトキシシラン、3-トリエトキシシリル-Ｎ-（1,3-ジメチル-ブチリデン）プロピルアミン、N-フェニル-3-アミノプロピルトリメトキシシラン、3-メルカプトプロピルメチルジメトキシシラン、3-メルカプトプロピルトリメトキシシラン、3-ウレイドプロピルトリアルコキシシランなどを使用することができる。有機ケイ素化合物は、上記の１種類又は２種類以上の組合せでも使用することができる。また、これら有機ケイ素化合物は、市販品を使用することができる。
【００２０】
有機ケイ素化合物として、分子量２５０以下のアルコキシシラン又はシランカップリング剤が合成樹脂との相溶性に優れるため、好んで使用することができる。特に、分子量１００〜２００のアルコキシシランが、塗料としての貯蔵安定性に優れるため、より好んで使用することができる。分子量２５０以下のアルコキシシラン又はシランカップリング剤として、N-2-（アミノエチル）-3-アミノプロピルメチルジメトキシシラン（分子量２０６）、N-2-（アミノエチル）-3-アミノプロピルトリメトキシシラン（分子量２２２）、3-アミノプロピルトリメトキシシラン（分子量１７９）、3-アミノプロピルトリエトキシシラン（分子量２２１）、p-スチリルトリメトキシシラン（分子量２２４）、3-グリシドキシプロピルトリメトキシシラン（分子量２３６）、3-メタクリロキシプロピルトリメトキシシラン（分子量２４８）、テトラメトキシシラン（分子量１５２）、テトラエトキシシラン（分子量２０８）、メチルトリメトキシシラン（分子量１３６）、メチルトリエトキシシラン（分子量１７８）、ジメチルジメトキシシラン（分子量１２０）、ジメチルジエトキシシラン（分子量１４８）がある。
【００２１】
防錆用コーティング処理液に対する有機ケイ素化合物の含有量は、０．０１〜１０．０質量％であることが好ましい。塗料として、アルミニウムなどの軽金属に対して密着性に優れ、貯蔵安定性にも優れるためである。０．０１質量％未満だと密着性が劣るおそれがある。一方、１０．０質量％を超えると、貯蔵安定性が劣るおそれがある。より好ましくは、０．１〜５．０質量％であり、さらに好ましくは、０．３〜１．０質量％である。
【００２２】
防錆用コーティング処理液は、必要に応じて、希釈剤、粘性調整剤、消泡剤、防錆剤、増量剤（体質顔料）、造膜助剤、可塑剤、防藻・防黴剤、防腐剤などを含有させることができる。
【００２３】
希釈剤とは、防錆用コーティング処理液の樹脂分濃度を下げるために含有させるものであり、溶剤系塗料ではシンナー、水系塗料では水やアルコールが使用される。
【００２４】
粘性調整剤とは、防錆用コーティング処理液の沈降防止、塗装作業性向上、塗装後のタレ防止などの目的のために含有させるものであり、ケイ酸カルシウム、ベントナイト、シリカなどの無機系粘性調整剤、メチルセルロース、ポリアクリル酸などの有機系粘性調整剤が使用される。
【００２５】
防錆剤とは、防錆用コーティング処理液が塗装される金属の錆の発生をさらに抑制するものである。防錆剤にはクロム系、鉛系、リン酸系などの防錆剤があるが、人体への安全性の観点からリン酸系の防錆剤が好ましい。
【００２６】
本発明の防錆用コーティング処理液は、鉄や銅などの一般に流通している金属に使用することができ、密着性と防食性（防錆性）に優れるものである。特に、従来の防錆プライマーが密着し難い、アルミニウム、マグネシウムなどの軽金属及びこれらの合金並びにＣＦＲＰについて高い密着性を得ることができるものである。
【実施例】
【００２７】
以下、実施例により本発明をさらに詳細に説明する。実施例１は、ポリオレフィン系樹脂水性分散塗料であり、実施例２は、アクリルエマルジョン塗料であり、実施例３は、ポリイミド系溶剤塗料である。なお、実施例における添加量（含有量）は、防錆用コーティング処理液としての合計が１００質量％となるように記載した。
【００２８】
実施例の防錆用コーティング処理液（塗料）について、塗料の性能として貯蔵安定性、塗料から形成された塗膜の性能として防錆性及び密着性を測定した。測定は、以下の規格に準拠し、合格基準は以下のようにした。なお、試験体の基材となる金属板には、アルミダイキャストＡＤＣ−１２を使用した。試験体の基材には、浸漬法によって塗装した。
【００２９】
＜貯蔵安定性＞
規格：塗料一般試験方法−第２部：塗料の性状・安定性−第７節：貯蔵安定性（ＪＩＳ  Ｋ  ５６００−２−７：１９９９）
合格基準：６か月常温で異常がないこと。
【００３０】
＜防錆性＞
規格：塩水噴霧試験方法（ＪＩＳ  Ｚ  ２３７１：２０００）
合格基準：３１２時間後に錆の発生が評価面積の５％未満であること。
【００３１】
＜密着性＞
規格：塗料一般試験方法−第５部：塗膜の機械的性質−第６節：付着性（クロスカット法）（ＪＩＳ  Ｋ  ５６００−２−７：１９９９）
合格基準：分類０（カットの縁が完全に滑らかで、どの格子の目にもはがれがない。）であること。
【００３２】
（実施例１）
実施例１の防錆用コーティング処理液は、ポリオレフィン樹脂水性分散塗料である。ポリオレフィン樹脂水性分散体は、市販品のポリオレフィン系樹脂水性分散体（ユニチカ株式会社製アローベース）を使用した。このポリオレフィン樹脂水性分散体６４．０質量％に、工業用アルコール３０．０質量％、脱イオン水５．２質量％、メチルトリメトキシシラン０．５質量％と、ジメチルジエトキシシラン０．３質量％と、を少量ずつ添加して４時間撹拌して、防錆用コーティング処理液とした。ガラス転移温度（Ｔｇ）は６０℃で、誘電率（ε）は２．４Ｆ／ｍであった。塗料の性能として貯蔵安定性、塗料から形成された塗膜の性能として防錆性及び密着性は、どれも合格であった。
【００３３】
（実施例２）
実施例２の防錆用コーティング処理液は、アクリルエマルション塗料である。アクリルエマルションは、プレ乳化エマルション添加法で製造した。詳細な製造方法は、脱イオン水２１．６質量％を８７℃に保った反応器に入れ乳化重合の場とし、プレ乳化エマルション７３．１質量％と、重合開始剤として過硫酸ナトリウム水溶液（５％）５．３質量％と、を撹拌しながら８７℃を保ちつつ２時間かけて滴下し、９０℃１時間後重合することによって製造した。プレ乳化エマルションは、脱イオン水１８．３質量％（製造する防錆用コーティング処理液を１００質量％とする。）に、モノマーとして、メタクリル酸メチル５１．１質量％、メタクリル酸２−ヒドロキシプロピル１．０質量％、アクリル酸０．４質量％、反応性界面活性剤として、ポリオキシアルキレンアルケニルエーテル１．０質量％、ポリオキシアルキレンアルケニルエーテル硫酸アンモニウム０．５質量％、シランカップリング剤として、3-メタクリロキシプロピルトリメトキシシラン（分子量２４８）０．８質量％、を激しく撹拌して乳化させることによって得た。このように製造したアクリルエマルションを防錆用コーティング処理液とした。ガラス転移温度（Ｔｇ）は１００℃で、誘電率（ε）は２．８Ｆ／ｍであった。塗料の性能として貯蔵安定性、塗料から形成された塗膜の性能として防錆性及び密着性は、どれも合格であった。
【００３４】
（実施例３）
実施例３の防錆用コーティング処理液は、ポリイミド系溶剤塗料である。ポリイミド系樹脂は、４，４−ジアミノジフェニルエーテル４．１質量％と、Ｎ，Ｎ−ジメチルアセトアミド９０．６質量％と、を混合し、ピロリメット酸二無水物４．５質量％を少量ずつ添加、溶解させ、１８時間室温で撹拌することによって製造した。これにメチルトリメトキシシラン（分子量１３６）０．５質量％と、ジメチルジエトキシシラン（分子量１４８）０．３質量％と、を少量ずつ添加して４時間撹拌して、防錆用コーティング処理液とした。ガラス転移温度（Ｔｇ）は４２０℃で、誘電率（ε）は３．２Ｆ／ｍであった。塗料の性能として貯蔵安定性、塗料から形成された塗膜の性能として防錆性及び密着性は、どれも合格であった。